(57)【要約】【課題】空気透過性を低く維持しながら、充分に軽量化された空気入りタイヤを提供する。【解決手段】タイヤ最内面の表面が酸化処理された空気入りタイヤ。前記酸化処理が、フレーム処理、コロナ処理または遠紫外線照射処理であることが好ましい。【選択図】なし【特許請求の範囲】
【請求項１】
タイヤ最内層の表面が酸化処理された空気入りタイヤ。
【請求項２】
前記酸化処理がフレーム処理、コロナ処理または遠紫外線照射処理である請求項１記載の空気入りタイヤ。
【発明の詳細な説明】
【技術分野】
【０００１】
本発明は、空気入りタイヤに関し、とりわけインナーライナーのゲージを薄くすることにより軽量化した空気入りタイヤに関する。
【背景技術】
【０００２】
近年、車の低燃費化に対する社会的要請から、空気入りタイヤの転がり抵抗の低減や軽量化が図られている。例えば、転がり抵抗の低減を目的として、インナーライナーのゲージを薄くすることにより軽量化した空気入りタイヤが知られている。しかし、ゲージを薄くしたときに、空気透過性を低く維持できないという問題があった。
【０００３】
この問題を解決する方法として、インナーライナー用ゴム組成物に、雲母（マイカ）などを充填する方法が知られている。たとえば、特許文献１には、板状でアスペクト比が５０〜１００の雲母を１０〜５０重量部配合することにより空気透過性を低減させたインナーライナー用ゴム組成物からなる空気入りタイヤが記載されている。しかしながら、雲母などは比重が大きいことから、配合ゴムの比重が大きくなり、充分なタイヤの軽量化が見込めず、転がり抵抗の低減効果が充分でないという問題があった。
【０００４】
【特許文献１】特開平１１−１４０２３４号公報
【発明の開示】
【発明が解決しようとする課題】
【０００５】
本発明は、空気透過性を低く維持しながら、充分に軽量化された空気入りタイヤを提供することにある。
【課題を解決するための手段】
【０００６】
本発明は、タイヤ最内層の表面が酸化処理された空気入りタイヤに関する。
【０００７】
前記酸化処理は、フレーム処理、コロナ処理または遠紫外線照射処理であることが好ましい。
【発明の効果】
【０００８】
本発明によれば、タイヤ最内層の表面を酸化処理することにより、空気透過性を低く維持しながら、充分に軽量化された空気入りタイヤを提供することができる。
【発明を実施するための最良の形態】
【０００９】
本発明の空気入りタイヤは、タイヤ最内層（たとえば、インナーライナー、インナーライナーがない場合は、タイヤ内部の空気にふれている面）の表面が酸化処理されている。タイヤ最内層の表面を酸化処理することで、タイヤ最内層の表面領域のゴムが硬化されることにより架橋密度が上がり、タイヤ最内層のガスバリア性が向上することで、空気透過性が低減され、タイヤ最内層のゲージを薄くすることができる。
【００１０】
前記タイヤ最内層は、ゴム組成物から構成される。該ゴム組成物に用いられるゴム成分としては、たとえば、天然ゴム（ＮＲ）、スチレン−ブタジエンゴム（ＳＢＲ）、ブタジエンゴム（ＢＲ）、イソプレンゴム（ＩＲ）などのジエン系ゴム、臭素化ブチルゴム（Ｂｒ−ＩＩＲ）、塩素化ブチルゴム（Ｃｌ−ＩＩＲ）、ブチルゴム（ＩＩＲ）などのブチル系ゴム、アクリロニトリル−ブタジエンゴム（ＮＢＲ）などがあげられ、これらのうちの少なくとも１種であればよい。ガスバリア性を向上させるという点から、ブチル系ゴムを用いることが好ましく、ハロゲン化ブチルゴム（Ｂｒ−ＩＩＲ、ＣＩ−ＩＩＲ）を用いることがとくに好ましい。
【００１１】
ゴム成分としてジエン系ゴムを用いる場合、ジエン系ゴムの配合量は、ゴム成分中に０〜８０重量％であることが好ましく、２０〜８０重量％であることがより好ましい。８０重量％をこえるとガスバリア性が充分でなくなる傾向がある。
【００１２】
さらに、前記ゴム組成物には、本発明の効果を損なわない範囲で、カーボンブラック、炭酸カルシウムなどの充填剤、粘着付与剤、ステアリン酸、酸化亜鉛、硫黄などの加硫剤、加硫促進剤、パラフィン系やアロマ系のプロセスオイルなどを配合することができる。
【００１３】
充填剤としてカーボンブラックを配合する場合、カーボンブラックの配合量は、前記ゴム成分１００重量部に対して３０〜８０重量部であることが好ましく、３５〜７０重量部であることがより好ましい。カーボンブラックの配合量が３０重量部未満では充分な耐久性が得られず、８０重量部をこえると硬く割れやすくなる傾向がある。
【００１４】
プロセスオイルを配合する場合、プロセスオイルの配合量は、前記ゴム成分１００重量部に対して０〜３０重量部であることが好ましく、３〜２５重量部であることがより好ましい。プロセスオイルの配合量が３０重量部をこえると充分なガスバリア性が得られない傾向がある。
【００１５】
タイヤ最内層の厚さは、０．３〜２．０ｍｍであることが好ましい。厚さが０．３ｍｍ未満ではガスバリア性が充分に得られず、２．０ｍｍをこえると重量が大きくなりすぎる傾向がある。
【００１６】
前記タイヤ最内層の表面を酸化処理する方法としては、フレーム処理、コロナ処理または遠紫外線照射処理が有用である。また、これらの酸化処理をすることでタイヤの軽量化することも可能である。
【００１７】
フレーム処理とは、タイヤ最内層表面を直接火炎にさらすことで、タイヤ最内層表面を酸化させる処理のことである。
【００１８】
また、フレーム処理における処理時間は、２〜３０秒間が好ましく、２〜２０秒間がより好ましい。処理時間が２秒間未満では充分に酸化処理ができず、ガスバリア性が向上しない傾向があり、３０秒間をこえると硬化しすぎる、あるいはタイヤ自身が発火したりする傾向がある。
【００１９】
コロナ処理とは、空気中に設置した電極間に高周波・高電圧を印加し、発生する電子をタイヤ最内層表面に衝突させ、二次的にオゾンや紫外線を発生させることでタイヤ最内層表面を酸化させる処理のことである。
【００２０】
コロナ処理における印加電圧は、５〜９０ｋＶが好ましく、１０〜８０ｋＶが好ましい。印加電圧が５ｋＶ未満ではゴムが充分に酸化処理されずガスバリア性が向上しない傾向があり、９０ｋＶをこえるとゴムのダメージが大きくなる傾向がある。
【００２１】
遠紫外線照射処理とは、波長が２５０ｎｍ〜１８０ｎｍ、またはそれ以下のエネルギーの高い遠紫外線をタイヤ最内表面に照射することで、タイヤ最内面表面を酸化させる処理のことである。
【００２２】
遠紫外線照射処理における遠紫外線の波長は３００〜１００ｎｍが好ましい。
【００２３】
また、遠紫外線照射処理における処理時間は２０〜３００秒間が好ましい。処理時間が２０秒間未満ではゴムが充分に酸化処理されないため、ガスバリア性が向上せず、３００秒間をこえるとゴムのダメージが大きくなる。
【００２４】
前記酸化処理によって酸化される領域は、タイヤ最内面の厚さに対して、表面から５０μｍ以下であることが好ましく、２５μｍ以下であることがより好ましい。酸化領域が浅すぎるとガスバリア性の向上効果が少なく、５０μｍより深いと、ゴムの耐屈曲疲労性が低下する傾向がある。
【００２５】
表面を酸化処理することによって、タイヤ最内面の空気透過係数は、たとえば１０％以上減少し得る。
【実施例】
【００２６】
以下に、実施例に基づいて本発明を詳細に説明するが、本発明はこれらのみに制限されるものではない。
【００２７】
以下に実施例および比較例で用いた材料をまとめて説明する。
天然ゴム：ＲＳＳ♯３
ブチルゴム：エクソン化学（株）製のクロロブチルゴム１０６８
カーボンブラックＧＰＦ：東海カーボン（株）製のシーストＶ
ミネラルオイル：出光興産（株）製のＰＳ−３２
酸化亜鉛：三井金属鉱業（株）製の亜鉛華２種
硫黄：鶴見化学（株）製の硫黄粉末
加硫促進剤ＣＺ：大内新興化学工業（株）製のノクセラーＣＺ
【００２８】
【表１】
2005119464.tif 000002
【００２９】
表１に示す配合にしたがって、まず酸化亜鉛、硫黄、加硫促進剤ＣＺを除く材料を、容量１．７リットルのバンバリーミキサーで混練し、ついでロールにて酸化亜鉛、硫黄、加硫促進剤ＣＺを加えて混練し、インナーライナー用ゴム組成物を調製した。得られたゴム組成物を１７０℃で１５分間加硫し、厚さ１ｍｍのゴムシートを得た。得られたゴムシートの酸化処理を、以下の実施例および比較例において行なった。
【００３０】
実施例１〜３および比較例
実施礼１
ゴムシートの表面を、ガスバーナーで２０秒間フレーム処理した。
【００３１】
実施例２
ゴムシートの表面を、２０ｋＶの印加電圧で、ゴムシートの表面と電極との距離を３ｍｍにして処理した。
【００３２】
実施例３
ゴムシートの表面を、遠紫外線波長１８４．９ｎｍおよび２５３．７ｎｍの紫外線を同時に６０秒間、遠紫外線処理した。
【００３３】
比較例
ゴムシートに対して、表面処理を施さなかった。
実施例１〜３および比較例で得られたゴムシートを用いて以下の試験を行った。
【００３４】
（空気透過性）
ＡＳＴＭ  Ｄ−１４３４−７５Ｍ法に従い、空気透過係数を測定した。数値が小さいほど、空気透過性が低いことを示す。
【００３５】
（空気透過係数の低下率）
以下の式から上記低下率を算出した。
（空気透過係数の低下率）＝｛（比較例における空気透過係数）−（実施例における空気透過係数）｝／比較例における空気透過係数）×１００
【００３６】
（タイヤ重量減少量）
以下、実施例１〜３および比較例について、１９５／６０Ｒ１５のタイヤを作製した。なお、比較例におけるタイヤ重量は８５００ｇであった。以下の式からタイヤ重量減少量を算出した。
（タイヤ重量減少量）＝（比較例におけるタイヤ重量）−（実施例におけるタイヤ重量）
【００３７】
それぞれの結果を表２に示す。
【００３８】
【表２】
2005119464.tif 000003
【００３９】
実施例１〜３のように酸化処理を行なうことにより、空気透過係数が大きく低下し、低下率にともない、タイヤ重量を減少させることができた。さらに、酸化処理は、タイヤ最内面から浅く施されているため、インナーライナー層全体が硬化することがなく、インナーライナー層の耐久性を低下させることがなかった。